(57)【特許請求の範囲】
【請求項１】
遮熱層と、
第１の紫外線遮蔽層とを備え、
前記遮熱層が、ポリビニルアセタール樹脂と、遮熱粒子と、フタロシアニン化合物、ナフタロシアニン化合物及びアントラシアニン化合物の内の少なくとも一種の成分と、紫外線遮蔽剤とを含有し、
前記第１の紫外線遮蔽層が、ポリビニルアセタール樹脂と、紫外線遮蔽剤とを含有し、
前記遮熱層１００重量％中、前記成分を０．１８重量％以下で含む、合わせガラス用中間膜。
【請求項２】
前記第１の紫外線遮蔽層が、前記遮熱層の一方の表面に積層されている、請求項１に記載の合わせガラス用中間膜。
【請求項３】
前記第１の紫外線遮蔽層が、前記遮熱層の一方の表面側に配置されており、
前記遮熱層の一方の表面側とは反対の他方の表面側に配置された第２の紫外線遮蔽層をさらに備え、
前記第２の紫外線遮蔽層が、ポリビニルアセタール樹脂と、紫外線遮蔽剤とを含有する、請求項１に記載の合わせガラス用中間膜。
【請求項４】
前記第１の紫外線遮蔽層が、前記遮熱層の一方の表面に積層されており、
前記第２の紫外線遮蔽層が、前記遮熱層の一方の表面とは反対の他方の表面に積層されている、請求項３に記載の合わせガラス用中間膜。
【請求項５】
前記紫外線遮蔽層の波長３６０〜３９０ｎｍでの紫外線透過率が０．５％以下、又は、前記紫外線遮蔽層の波長３８０〜３９０ｎｍでの紫外線透過率が０．８％以下である、請求項１〜４のいずれか１項に記載の合わせガラス用中間膜。
【請求項６】
前記成分が、フタロシアニン、フタロシアニンの誘導体、ナフタロシアニン及びナフタロシアニンの誘導体からなる群から選択される少なくとも一種である、請求項１〜５のいずれか１項に記載の合わせガラス用中間膜。
【請求項７】
前記遮熱粒子が金属酸化物粒子である、請求項１〜６のいずれか１項に記載の合わせガラス用中間膜。
【請求項８】
前記遮熱粒子が、錫ドープ酸化インジウム粒子である、請求項７に記載の合わせガラス用中間膜。
【請求項９】
前記遮熱層は、可塑剤をさらに含有する、請求項１〜８のいずれか１項に記載の合わせガラス用中間膜。
【請求項１０】
前記紫外線遮蔽層１００重量％中、前記紫外線遮蔽剤の含有量が０．２〜１．０重量％である、請求項１〜９のいずれか１項に記載の合わせガラス用中間膜。
【請求項１１】
前記遮熱層に含有される前記紫外線遮蔽剤は、ベンゾトリアゾール系紫外線遮蔽剤である、請求項１〜１０のいずれか１項に記載の合わせガラス用中間膜。
【請求項１２】
前記成分が、バナジウム原子又は銅原子を含有する、請求項１〜１１のいずれか１項に記載の合わせガラス用中間膜。
【請求項１３】
第１，第２の合わせガラス構成部材と、
前記第１，第２の合わせガラス構成部材の間に挟み込まれた中間膜とを備え、
前記中間膜が、請求項１〜１２のいずれか１項に記載の合わせガラス用中間膜である、合わせガラス。
【発明の詳細な説明】
【技術分野】
【０００１】
本発明は、自動車又は建築物などの合わせガラスに用いられる合わせガラス用中間膜に関し、より詳細には、合わせガラスの遮熱性を高めることができる合わせガラス用中間膜、並びに該合わせガラス用中間膜を用いた合わせガラスに関する。
【背景技術】
【０００２】
合わせガラスは、外部衝撃を受けて破損してもガラスの破片の飛散量が少なく、安全性に優れている。このため、上記合わせガラスは、自動車、鉄道車両、航空機、船舶及び建築物等に広く使用されている。上記合わせガラスは、一対のガラス板の間に合わせガラス用中間膜を挟み込むことにより、製造されている。このような車両及び建築物の開口部に用いられる合わせガラスには、高い遮熱性が求められる。
【０００３】
可視光よりも長い波長７８０ｎｍ以上の赤外線は、紫外線と比較して、エネルギー量が小さい。しかしながら、赤外線は熱的作用が大きく、赤外線が物質に吸収されると熱として放出される。このため、赤外線は一般に熱線と呼ばれている。従って、合わせガラスの遮熱性を高めるためには、赤外線を十分に遮断する必要がある。
【０００４】
上記赤外線（熱線）を効果的に遮断するために、下記の特許文献１には、錫ドープ酸化インジウム粒子（ＩＴＯ粒子）又はアンチモンドープ酸化錫粒子（ＡＴＯ粒子）などの遮熱粒子を含む合わせガラス用中間膜が開示されている。
【０００５】
下記の特許文献２には、フタロシアニン系赤外線吸収剤及び紫外線吸収剤の内の少なくとも一種を含む層を２層以上有する熱線遮蔽材が開示されている。この熱線遮蔽材は、紫外線吸収剤などを含む層が他の層よりも熱線が入射される側であるように配置される。
【先行技術文献】
【特許文献】
【０００６】
【特許文献１】ＷＯ０１／２５１６２Ａ１
【特許文献２】特開平１０−７７３６０号公報
【発明の概要】
【発明が解決しようとする課題】
【０００７】
近年、ＩＴＯ粒子又はＡＴＯ粒子を含む従来の中間膜の遮熱性を更に高めることが要求されている。しかし、ＩＴＯ粒子又はＡＴＯ粒子は、近赤外線を充分に吸収しない。従って、特許文献１に記載のように、中間膜中にＩＴＯ粒子又はＡＴＯ粒子を添加しただけでは、合わせガラスの遮熱性を大きく高めることは困難である。
【０００８】
例えば、米国において、カリフォルニア大気資源委員会（ＣＡＲＢ（Ｃａｌｉｆｏｒｎｉａ  Ａｉｒ  Ｒｅｓｏｕｒｃｅｓ  Ｂｏａｒｄ））は、温室効果ガスを削減するために、自動車から排出される二酸化炭素の量を減らすことを提案していた。自動車から排出される二酸化炭素の量を減らすために、上記ＣＡＲＢは、合わせガラスを透過して自動車内に流入する熱エネルギーを規制して、エアコンで消費される燃料を低減し、自動車の燃費を改善することを検討していた。具体的には、上記ＣＡＲＢは、クールカー規制（Ｃｏｏｌ  Ｃａｒｓ  Ｓｔａｎｄａｒｄｓ）の導入を予定していた。
【０００９】
上記クールカー規制では、具体的には、２０１２年に、自動車に用いられる合わせガラスのＴｔｓ（Ｔｏｔａｌ  Ｓｏｌａｒ  Ｔｒａｎｓｍｉｔｔａｎｃｅ）が５０％以下であることが要求される予定であった。２０１６年には、上記合わせガラスの上記Ｔｔｓが４０％以下であることが要求される予定であった。上記Ｔｔｓは、熱線の遮蔽性の指標である。
【００１０】
なお、一般的に熱反タイプと呼ばれる、金属薄膜を蒸着したガラス又は熱線反射ＰＥＴを用いた熱線反射合わせガラスは、赤外線だけでなく通信波長領域の通信波を反射する。熱線反射合わせガラスをウインドシールドに用いる場合、多くのセンサー類に対応するため、熱線反射部分をくり抜く必要がある。この結果、Ｔｔｓが５０％である熱線反射合わせガラスを用いたウインドシールド全面の平均のＴｔｓは約５３％となる。従って、通信波を透過し、赤外線を吸収するタイプの合わせガラスでは、Ｔｔｓが５３％まで許容される見通しであった。
【００１１】
２０１０年８月の時点では、上記クールカー規制の導入は見送られたものの、上記Ｔｔｓが低い合わせガラスが求められる傾向にあることに変わりはない。
さらに、上記合わせガラスには、遮熱性が高いだけでなく、可視光線透過率（Ｖｉｓｉｂｌｅ  Ｔｒａｎｓｍｉｔｔａｎｃｅ）が高いことも要求される。例えば、可視光線透過率は７０％以上であることが望ましい。すなわち、上記可視光線透過率を高く維持したままで、遮熱性を高くすることが要求される。
【００１２】
特許文献１に記載の遮熱粒子を含有する合わせガラス用中間膜を用いた場合には、高い遮熱性と高い上記可視光線透過率とをいずれも満足する合わせガラスを得ることは極めて困難である。例えば、上記Ｔｔｓ５３％以下及び上記可視光線透過率７０％以上のいずれも満たす合わせガラスを得ることは極めて困難である。
【００１３】
また、特許文献２に記載のように、フタロシアニン系赤外線吸収剤及び紫外線吸収剤の内の少なくとも一種を用いた場合にも、高い遮熱性と高い上記可視光線透過率とをいずれも満足する合わせガラスを得ることは極めて困難である。
【００１４】
本発明の目的は、遮熱性に優れた合わせガラスを得ることができ、かつ該合わせガラスの優れた遮熱性を長期間にわたり維持できる合わせガラス用中間膜、並びに該合わせガラス用中間膜を用いた合わせガラスを提供することである。
【課題を解決するための手段】
【００１５】
本発明の広い局面によれば、遮熱層と、第１の紫外線遮蔽層とを備え、該遮熱層が、熱可塑性樹脂と、遮熱粒子と、フタロシアニン化合物、ナフタロシアニン化合物及びアントラシアニン化合物の内の少なくとも一種の成分とを含有し、上記第１の紫外線遮蔽層が、熱可塑性樹脂と、紫外線遮蔽剤とを含有する、合わせガラス用中間膜が提供される。
【００１６】
本発明に係る合わせガラス用中間膜のある特定の局面では、上記第１の紫外線遮蔽層は、上記遮熱層の一方の表面に積層されている。
【００１７】
本発明に係る合わせガラス用中間膜の別の特定の局面では、上記第１の紫外線遮蔽層が、上記遮熱層の一方の表面側に配置されており、上記遮熱層の一方の表面側とは反対の他方の表面側に配置された第２の紫外線遮蔽層がさらに備えられており、上記第２の紫外線遮蔽層は、熱可塑性樹脂と、紫外線遮蔽剤とを含有する。
【００１８】
本発明に係る合わせガラス用中間膜のさらに別の特定の局面では、上記第１の紫外線遮蔽層が、上記遮熱層の一方の表面に積層されており、上記第２の紫外線遮蔽層が、上記遮熱層の一方の表面とは反対の他方の表面に積層されている。
【００１９】
本発明に係る合わせガラス用中間膜の他の特定の局面では、上記紫外線遮蔽層の波長３６０〜３９０ｎｍでの紫外線透過率が０．５％以下、又は、上記紫外線遮蔽層の波長３８０〜３９０ｎｍでの紫外線透過率が０．８％以下である。
【００２０】
本発明に係る合わせガラス用中間膜の他の特定の局面では、上記成分は、フタロシアニン、フタロシアニンの誘導体、ナフタロシアニン及びナフタロシアニンの誘導体からなる群から選択される少なくとも一種である。
本発明に係る合わせガラス用中間膜の別の特定の局面では、上記遮熱粒子は金属酸化物粒子である。
【００２１】
本発明に係る合わせガラス用中間膜のさらに別の特定の局面では、上記遮熱粒子は、錫ドープ酸化インジウム粒子である。
本発明に係る合わせガラス用中間膜のさらに他の特定の局面では、上記熱可塑性樹脂は、ポリビニルアセタール樹脂である。
【００２２】
本発明に係る合わせガラス用中間膜の別の特定の局面では、上記遮熱層及び上記紫外線遮蔽層はそれぞれ、可塑剤をさらに含む。
本発明に係る合わせガラス用中間膜のさらに別の特定の局面では、上記紫外線遮蔽層１００重量％中、上記紫外線遮蔽剤の含有量は０．２〜１．０重量％である。
【００２３】
本発明に係る合わせガラスは、第１，第２の合わせガラス構成部材と、該第１，第２の合わせガラス構成部材の間に挟み込まれた中間膜とを備えており、該中間膜が、本発明に従って構成された合わせガラス用中間膜である。
【発明の効果】
【００２４】
本発明に係る合わせガラス用中間膜は、特定の組成を有する上記遮熱層と、特定の組成を有する上記第１の紫外線遮蔽層とを備えるので、遮熱性に優れた合わせガラスを得ることができる。さらに、得られた合わせガラスの優れた遮熱性を、長期間にわたり維持できる。
【図面の簡単な説明】
【００２５】
【図１】図１は、本発明の一実施形態に係る合わせガラス用中間膜の一例を模式的に示す部分切欠断面図である。
【図２】図２は、図１に示す合わせガラス用中間膜を用いた合わせガラスの一例を示す部分切欠断面図である。
【発明を実施するための形態】
【００２６】
以下、本発明の詳細を説明する。
（合わせガラス用中間膜）
図１に、本発明の一実施形態に係る合わせガラス用中間膜の一例を模式的に部分切欠断面図で示す。
【００２７】
図１に示す中間膜１は、遮熱層２と、遮熱層２の一方の表面２ａ（第１の表面）側に配置された第１の紫外線遮蔽層３と、遮熱層２の他方の表面２ｂ（第２の表面）側に配置された第２の紫外線遮蔽層４とを備える。第１の紫外線遮蔽層３は、遮熱層２の一方の表面２ａに積層されている。第２の紫外線遮蔽層４は、遮熱層２の他方の表面２ｂに積層されている。中間膜１は、合わせガラスを得るために用いられる。中間膜１は、合わせガラス用中間膜である。
【００２８】
第１の紫外線遮蔽層３及び第２の紫外線遮蔽層４はそれぞれ、熱可塑性樹脂と、紫外線遮蔽剤とを含有する。第１，第２の紫外線遮蔽層３，４は紫外線遮蔽剤を含有するため、紫外線の透過を効果的に抑制する層として機能する。
【００２９】
第１の紫外線遮蔽層３は、波長３６０〜４００ｎｍでの紫外線透過率が４％以下であるか、又は中間膜１の波長３６０〜４００ｎｍでの紫外線透過率を０．５％以下にするための層であることが好ましい。第２の紫外線遮蔽層４は紫外線遮蔽剤を含むため、第２の紫外線遮蔽層４は、波長３６０〜４００ｎｍでの紫外線透過率が４％以下であるか、又は中間膜１の波長３６０〜４００ｎｍでの紫外線透過率を０．５％以下にするための層であることが好ましい。中間膜１は、波長３６０〜４００ｎｍでの紫外線透過率が０．５％以下であることが好ましい。このような紫外線透過率を満たすことにより、合わせガラスの優れた遮熱性を、より一層長期間にわたり維持できる。上記紫外線遮蔽層の波長３６０〜４００ｎｍでの紫外線透過率は３．６％以下であることがより好ましく、３％以下であることがさらに好ましく、２．５％以下であることが特に好ましい。上記中間膜の波長３６０〜４００ｎｍでの紫外線透過率は０．４５％以下であることがより好ましく、０．４％以下であることがさらに好ましく、０．３５％以下であることが特に好ましい。なお、上記「波長３６０〜４００ｎｍでの紫外線透過率」は、３６０ｎｍ、３６５ｎｍ、３７０ｎｍ、３７５ｎｍ、３８０ｎｍ、３８５ｎｍ、３９０ｎｍ、３９５ｎｍ及び４００ｎｍでの合わせガラスの各光線透過率の平均値を示す。
【００３０】
また、第１の紫外線遮蔽層３は、波長３６０〜３９０ｎｍでの紫外線透過率が０．５％以下であるか、又は中間膜１の波長３６０〜３９０ｎｍでの紫外線透過率を０．０５％以下にするための層であってもよい。第２の紫外線遮蔽層４は、波長３６０〜３９０ｎｍでの紫外線透過率が０．５％以下であるか、又は中間膜１の波長３６０〜３９０ｎｍでの紫外線透過率を０．０５％以下にするための層であってもよい。中間膜１は、波長３６０〜３９０ｎｍでの紫外線透過率が０．０５％以下であることが好ましい。このような紫外線透過率を満たすことにより、合わせガラスの優れた遮熱性を、より一層長期間にわたり維持できる。上記紫外線遮蔽層の波長３６０〜３９０ｎｍでの紫外線透過率は０．３％以下であることがより好ましく、０．２％以下であることがさらに好ましく、０．１％以下であることが特に好ましい。上記中間膜の波長３６０〜３９０ｎｍでの紫外線透過率は０．０４％以下であることがより好ましく、０．０２％以下であることがさらに好ましく、０．０１５％以下であることが特に好ましい。なお、上記「波長３６０〜３９０ｎｍでの紫外線透過率」は、３６０ｎｍ、３６５ｎｍ、３７０ｎｍ、３７５ｎｍ、３８０ｎｍ、３８５ｎｍ及び、３９０ｎｍでの合わせガラスの各光線透過率の平均値を示す。
【００３１】
また、第１の紫外線遮蔽層３は、波長３８０〜３９０ｎｍでの紫外線透過率が０．８％以下であるか、又は中間膜１の波長３８０〜３９０ｎｍでの紫外線透過率を０．１％以下にするための層であってもよい。第２の紫外線遮蔽層４は、波長３８０〜３９０ｎｍでの紫外線透過率が０．８％以下であるか、又は中間膜１の波長３８０〜３９０ｎｍでの紫外線透過率を０．１％以下にするための層であってもよい。中間膜１は、波長３８０〜３９０ｎｍでの紫外線透過率が０．１％以下であることが好ましい。このような紫外線透過率を満たすことにより、合わせガラスの優れた遮熱性を、より一層長期間にわたり維持できる。上記紫外線遮蔽層の波長３８０〜３９０ｎｍでの紫外線透過率は０．７％以下であることがより好ましく、０．６６％以下であることがさらに好ましく、０．２％以下であることが特に好ましい。上記中間膜の波長３８０〜３９０ｎｍでの紫外線透過率は０．０４％以下であることがより好ましく、０．０３％以下であることがさらに好ましく、０．０２％以下であることが特に好ましい。なお、上記「波長３８０〜３９０ｎｍでの紫外線透過率」は、３８０ｎｍ、３８５ｎｍ及び、３９０ｎｍでの合わせガラスの各光線透過率の平均値を示す。
【００３２】
なお、上記「波長３６０〜４００ｎｍでの紫外線透過率」、上記「波長３６０〜３９０ｎｍでの紫外線透過率」及び上記「波長３８０〜３９０ｎｍでの紫外線透過率」は、ＪＩＳ  Ｒ３２０２に準拠した、厚さ２ｍｍのフロートガラス２枚の間に紫外線遮蔽層又は中間膜を挟み込むことにより得られた合わせガラスを用いて測定することができる。
【００３３】
遮熱層２は、熱可塑性樹脂と、遮熱粒子５と、フタロシアニン化合物、ナフタロシアニン化合物及びアントラシアニン化合物の内の少なくとも一種の成分とを含有する。以下、フタロシアニン化合物、ナフタロシアニン化合物及びアントラシアニン化合物の内の少なくとも一種の成分を、「成分Ｘ」と記載することがある。
【００３４】
従来、ＩＴＯ粒子などの遮熱粒子を含む合わせガラス用中間膜を用いた場合には、合わせガラスの遮熱性が低いことがあり、更に低い日射透過率と高い可視光線透過率（Ｖｉｓｉｂｌｅ  Ｔｒａｎｓｍｉｔｔａｎｃｅ）とを両立した合わせガラスを得ることは困難であるという問題があった。なお、上記日射透過率は、遮熱性の指標である。さらに、従来、ＩＴＯ粒子などの遮熱粒子を含む合わせガラス用中間膜を用いた場合には、上記Ｔｔｓ（Ｔｏｔａｌ  Ｓｏｌａｒ  Ｔｒａｎｓｍｉｔｔａｎｃｅ）が５３％以下かつ上記可視光線透過率（Ｖｉｓｉｂｌｅ  Ｔｒａｎｓｍｉｔｔａｎｃｅ）が７０％以上のいずれも満たす合わせガラスを得ることは極めて困難であり、更に上記Ｔｔｓを５０％以下にすることは更に一層困難であった。
【００３５】
本発明の主な特徴の一つは、遮熱層が、遮熱粒子と、特定の上記成分Ｘとを含むことである。本発明者らは、遮熱粒子と特定の上記成分Ｘとの双方を含む遮熱層の使用により、合わせガラスの遮熱性と可視光線透過率との双方を高くすることができることを見出した。
【００３６】
さらに、本発明者らが検討した結果、遮熱粒子と特定の上記成分Ｘとを含む中間膜を用いて合わせガラスを作製しただけでは、得られる合わせガラスが長期間使用されたときに、遮熱性が低下することがわかった。そこで、本発明者らが更に検討した結果、高い遮熱性を長期間維持することが可能な合わせガラス用中間膜の構成も見出した。
【００３７】
本発明の他の主な特徴は、合わせガラス用中間膜を敢えて２層以上の多層にし、遮熱層と紫外線遮蔽剤を含む紫外線遮蔽層とを備える構成を採用したことである。これによって、紫外線遮蔽層側から中間膜に入射する光線の内、紫外線が効果的に遮蔽される。特に波長３６０〜４００ｎｍ程度の紫外線が効果的に遮蔽される。このため、遮熱層に至る紫外線の量を低減でき、特に遮熱層に至る波長３６０〜４００ｎｍの紫外線、波長３６０〜３９０ｎｍの紫外線又は波長３８０〜３９０ｎｍの紫外線の量を低減できる。従って、遮熱層に含まれている上記成分Ｘの化学変化及び上記成分Ｘの化学変化に伴う樹脂の劣化を抑制できる。このため、優れた遮熱性を長期間にわたり維持できる。
【００３８】
従って、成分Ｘと遮熱粒子とを併用した遮熱層とともに紫外線遮蔽層を用いることにより、中間膜及び合わせガラスの遮熱性を充分に高くすることができ、更に遮熱性の指標である日射透過率が低く、かつ可視光線透過率が高い合わせガラスを得ることができる。さらに、上記Ｔｔｓが充分に低く、かつ上記可視光線透過率が充分に高い合わせガラスを得ることができる。
【００３９】
例えば、合わせガラスの波長３００〜２５００ｎｍでの日射透過率（Ｔｓ２５００）を６５％以下にし、かつ可視光線透過率を６５％以上にすることができる。さらに、日射透過率（Ｔｓ２５００）を６０％以下にすることができ、更に可視光線透過率を７０％以上にすることができる。また、合わせガラスの上記Ｔｔｓを５３％以下にし、合わせガラスの上記可視光線透過率を７０％以上にすることができる。さらに、上記Ｔｔｓを５０％以下にすることもできる。従って、例えば、カリフォルニア大気資源委員会（ＣＡＲＢ（Ｃａｌｉｆｏｒｎｉａ  Ａｉｒ  Ｒｅｓｏｕｒｃｅｓ  Ｂｏａｒｄ））が、米国において導入を予定していたクールカー規制に対応した合わせガラスを得ることができる。
【００４０】
なお、本明細書において、上記Ｔｔｓ及び上記可視光線透過率の性能は、上記クールカー規制で要求されていた性能である。上記Ｔｔｓは、例えば、導入が予定されていたクールカー規制により定められた測定方法により測定される。上記可視光線透過率は、例えば、ＪＩＳ  Ｒ３２１１（１９９８）に準拠して測定される。
【００４１】
さらに、本発明に係る合わせガラス用中間膜では、遮熱性と可視光線透過率との双方を高くすることができるだけでなく、高い遮熱性を長期間にわたり維持できる。優れた遮熱性を長期間にわたり維持するためには、第１の紫外線遮蔽層３又は中間膜１の波長３６０〜４００ｎｍでの紫外線透過率、波長３６０〜３９０ｎｍでの紫外線透過率、又は、波長３８０〜３９０ｎｍでの紫外線透過率を一定の値以下に制御することが好ましい。
【００４２】
また、本発明では、透明性を高めることも可能であり、例えば、ヘーズ値を１％以下にすることができ、更に０．５％以下にすることもできる。
中間膜１は、第１の紫外線遮蔽層３と、遮熱層２と、第２の紫外線遮蔽層４とがこの順で積層された３層構造を有する。このように、遮熱層は、第１，第２の紫外線遮蔽層の間に配置されていることが好ましく、第１，第２の紫外線遮蔽層の間に挟み込まれていることがより好ましい。この場合には、中間膜の両面において、中間膜に入射する紫外線を、第１，第２の紫外線遮蔽層により効果的に遮蔽できる。
【００４３】
ただし、第２の紫外線遮蔽層４は必ずしも用いられていなくてもよい。すなわち、遮熱層２の一方の表面２ａのみに第１の紫外線遮蔽層３が積層されていてもよい。この場合には、中間膜１の第１の紫外線遮蔽層を、光線が入射される側に配置すればよい。例えば、中間膜を用いた合わせガラスを自動車に用いる場合には、第１の紫外線遮蔽層が自動車の外側に配置され、遮熱層が自動車の内側に配置される。また、中間膜は、４層以上の積層構造を有していてもよい。また、第１，第２の紫外線遮蔽層３，４は遮熱粒子と特定の上記成分Ｘを含有してもよい。
【００４４】
また、本発明に係る合わせガラス用中間膜は、遮熱層及び紫外線遮蔽層とは異なる他の層をさらに備えていてもよい。さらに、遮熱層と紫外線遮蔽層との間に、遮熱層及び紫外線遮蔽層とは異なる他の層が挟み込まれていてもよい。
【００４５】
上記中間膜の厚みは特に限定されない。上記中間膜の厚みは、中間膜を構成する各層の合計の厚みを示す。よって、中間膜１の場合には、該中間膜１の厚みは、遮熱層２及び第１，第２の紫外線遮蔽層３，４の合計の厚みを示す。実用面の観点、並びに遮熱性を充分に高める観点からは、上記中間膜の厚みの好ましい下限は０．１ｍｍ、より好ましい下限は０．２５ｍｍ、好ましい上限は３ｍｍ、より好ましい上限は１．５ｍｍである。上記中間膜の厚みが薄すぎると、合わせガラスの耐貫通性が低下する傾向がある。
【００４６】
実用面の観点、並びに長期間にわたり遮熱性を充分に維持する観点からは、第１，第２の紫外線遮蔽層３，４の各厚みの好ましい下限は０．００１ｍｍ、より好ましい下限は０．２ｍｍ、好ましい上限は０．８ｍｍ、より好ましい上限は０．６ｍｍである。
【００４７】
実用面の観点、並びに遮熱性を充分に高める観点からは、遮熱層１の厚みの好ましい下限は０．００１ｍｍ、より好ましい下限は０．０５ｍｍ、好ましい上限は０．８ｍｍ、より好ましい上限は０．６ｍｍである。
【００４８】
以下、遮熱層２及び第１，第２の紫外線遮蔽層３，４を構成する材料の詳細を説明する。
【００４９】
（熱可塑性樹脂）
遮熱層２及び第１，第２の紫外線遮蔽層３，４はそれぞれ、熱可塑性樹脂を含有する。熱可塑性樹脂として、従来公知の熱可塑性樹脂を用いることができる。熱可塑性樹脂は１種のみが用いられてもよく、２種以上が併用されてもよい。
【００５０】
上記熱可塑性樹脂としては、ポリビニルアセタール樹脂、エチレン−酢酸ビニル共重合体樹脂、エチレン−アクリル共重合体樹脂、ポリウレタン樹脂及びポリビニルアルコール樹脂等が挙げられる。これら以外の熱可塑性樹脂を用いてもよい。
【００５１】
遮熱層２及び第１，第２の紫外線遮蔽層３，４に含まれている熱可塑性樹脂はそれぞれ、ポリビニルアセタール樹脂であることが好ましい。遮熱層２及び第１，第２の紫外線遮蔽層３，４に含まれている熱可塑性樹脂はいずれも、ポリビニルアセタール樹脂であることが好ましい。この場合には、遮熱層２と第１，第２の紫外線遮蔽層３，４との親和性が高められ、遮熱層２と第１，第２の紫外線遮蔽層３，４との密着性をより一層高めることができる。
【００５２】
遮熱層２及び第１，第２の紫外線遮蔽層３，４はそれぞれ、後述の可塑剤を含有することが好ましい。遮熱層２及び第１，第２の紫外線遮蔽層３，４に含まれている熱可塑性樹脂が、ポリビニルアセタール樹脂である場合に、ポリビニルアセタール樹脂と可塑剤との併用により、遮熱層２及び第１，第２の紫外線遮蔽層３，４の接着力をより一層高めることができる。
【００５３】
上記ポリビニルアセタール樹脂は、例えば、ポリビニルアルコールをアルデヒドによりアセタール化することにより製造できる。上記ポリビニルアルコールは、例えば、ポリ酢酸ビニルをけん化することにより得られる。上記ポリビニルアルコールのけん化度は、一般に８０〜９９．８モル％の範囲内である。
【００５４】
上記ポリビニルアルコールの重合度の好ましい下限は２００、より好ましい下限は５００、好ましい上限は３，０００、より好ましい上限は２，５００である。上記重合度が低すぎると、合わせガラスの耐貫通性が低下する傾向がある。上記重合度が高すぎると、合わせガラス用中間膜の成形が困難となることがある。
【００５５】
上記アルデヒドは特に限定されない。上記アルデヒドとして、一般には、炭素数が１〜１０のアルデヒドが好適に用いられる。上記炭素数が１〜１０のアルデヒドとしては、例えば、ｎ−ブチルアルデヒド、イソブチルアルデヒド、ｎ−バレルアルデヒド、２−エチルブチルアルデヒド、ｎ−ヘキシルアルデヒド、ｎ−オクチルアルデヒド、ｎ−ノニルアルデヒド、ｎ−デシルアルデヒド、ホルムアルデヒド、アセトアルデヒド及びベンズアルデヒド等が挙げられる。なかでも、プロピオンアルデヒド、ｎ−ブチルアルデヒド、イソブチルアルデヒド、ｎ−ヘキシルアルデヒド又はｎ−バレルアルデヒドが好ましく、プロピオンアルデヒド、ｎ−ブチルアルデヒド又はイソブチルアルデヒドがより好ましく、ｎ−ブチルアルデヒドが更に好ましい。上記アルデヒドは、１種のみが用いられてもよく、２種以上が併用されてもよい。
【００５６】
各層の接着力をより一層高める観点からは、上記ポリビニルアセタール樹脂の水酸基の含有率（水酸基量）は、１５〜４０モル％の範囲内であることが好ましい。上記水酸基の含有率のより好ましい下限は１８モル％、より好ましい上限は３５モル％である。上記水酸基の含有率が低すぎると、各層の接着力が低くなることがある。また、上記水酸基の含有率が高すぎると、中間膜１の柔軟性が低くなり、中間膜１の取扱いに問題が生じやすい。
【００５７】
上記ポリビニルアセタール樹脂の水酸基の含有率は、水酸基が結合しているエチレン基量を、主鎖の全エチレン基量で除算して求めたモル分率を百分率で示した値である。上記水酸基が結合しているエチレン基量は、例えば、ＪＩＳ  Ｋ６７２６「ポリビニルアルコール試験方法」に準拠して、原料となるポリビニルアルコールの水酸基が結合しているエチレン基量を測定することにより求めることができる。
【００５８】
上記ポリビニルアセタール樹脂のアセチル化度（アセチル基量）の好ましい下限は０．１モル％、より好ましい下限は０．３モル％、さらに好ましい下限は０．５モル％、好ましい上限は３０モル％、より好ましい上限は２５モル％、さらに好ましい上限は２０モル％である。
【００５９】
上記アセチル化度が低すぎると、上記ポリビニルアセタール樹脂と上記可塑剤との相溶性が低下することがある。上記アセチル化度が高すぎると、中間膜の耐湿性が低くなることがある。
【００６０】
上記アセチル化度は、主鎖の全エチレン基量から、アセタール基が結合しているエチレン基量と、水酸基が結合しているエチレン基量とを差し引いた値を、主鎖の全エチレン基量で除算して求めたモル分率を百分率で示した値である。上記アセタール基が結合しているエチレン基量は、例えば、ＪＩＳ  Ｋ６７２８「ポリビニルブチラール試験方法」に準拠して測定できる。
【００６１】
上記ポリビニルアセタール樹脂のアセタール化度（ポリビニルブチラール樹脂の場合にはブチラール化度）の好ましい下限は６０モル％、より好ましい下限は６３モル％、好ましい上限は８５モル％、より好ましい上限は７５モル％、さらに好ましい上限は７０モル％である。
【００６２】
上記アセタール化度が低すぎると、ポリビニルアセタール樹脂と可塑剤との相溶性が低いことがある。上記アセタール化度が高すぎると、ポリビニルアセタール樹脂を製造するために必要な反応時間が長くなることがある。
【００６３】
上記アセタール化度は、アセタール基が結合しているエチレン基量を、主鎖の全エチレン基量で除算して求めたモル分率を百分率で示した値である。
上記アセタール化度は、ＪＩＳ  Ｋ６７２８「ポリビニルブチラール試験方法」に準拠した方法により、アセチル化度（アセチル基量）と水酸基の含有率（ビニルアルコール量）とを測定し、得られた測定結果からモル分率を算出し、ついで、１００モル％からアセチル化度と水酸基の含有率とを差し引くことにより算出され得る。
【００６４】
なお、ポリビニルアセタール樹脂がポリビニルブチラール樹脂である場合は、上記アセタール化度（ブチラール化度）及びアセチル化度（アセチル基量）は、ＪＩＳ  Ｋ６７２８「ポリビニルブチラール試験方法」に準拠した方法により測定された結果から算出され得る。
【００６５】
（可塑剤）
各層の接着力をより一層高める観点からは、遮熱層２及び第１，第２の紫外線遮蔽層３，４はそれぞれ、可塑剤を含有することが好ましい。遮熱層２及び第１，第２の紫外線遮蔽層３，４に含まれている熱可塑性樹脂がそれぞれ、ポリビニルアセタール樹脂である場合に、遮熱層２及び第１，第２の紫外線遮蔽層３，４はそれぞれ、可塑剤を含むことが特に好ましい。
【００６６】
上記可塑剤は特に限定されない。可塑剤として、従来公知の可塑剤を用いることができる。可塑剤は、１種のみが用いられてもよく、２種以上が併用されてもよい。
上記可塑剤としては、例えば、一塩基性有機酸エステル及び多塩基性有機酸エステル等の有機エステル可塑剤、並びに有機リン酸可塑剤及び有機亜リン酸可塑剤などのリン酸可塑剤等が挙げられる。なかでも、有機エステル可塑剤が好ましい。上記可塑剤は液状可塑剤であることが好ましい。
【００６７】
上記一塩基性有機酸エステルとしては、特に限定されず、例えば、グリコールと一塩基性有機酸との反応によって得られたグリコールエステル、並びにトリエチレングリコール又はトリプロピレングリコールと一塩基性有機酸とのエステル等が挙げられる。上記グリコールとしては、トリエチレングリコール、テトラエチレングリコール及びトリプロピレングリコール等が挙げられる。上記一塩基性有機酸としては、酪酸、イソ酪酸、カプロン酸、２−エチル酪酸、ヘプチル酸、ｎ−オクチル酸、２−エチルヘキシル酸、ｎ−ノニル酸及びデシル酸等が挙げられる。
【００６８】
上記多塩基性有機酸エステルとしては、特に限定されず、例えば、多塩基性有機酸と、炭素数４〜８の直鎖又は分岐構造を有するアルコールとのエステル化合物が挙げられる。上記多塩基性有機酸としては、アジピン酸、セバシン酸及びアゼライン酸等が挙げられる。
【００６９】
上記有機エステル可塑剤としては、特に限定されず、トリエチレングリコールジ−２−エチルブチレート、トリエチレングリコールジ−２−エチルヘキサノエート、トリエチレングリコールジカプリレート、トリエチレングリコールジ−ｎ−オクタノエート、トリエチレングリコールジ−ｎ−ヘプタノエート、テトラエチレングリコールジ−ｎ−ヘプタノエート、ジブチルセバケート、ジオクチルアゼレート、ジブチルカルビトールアジペート、エチレングリコールジ−２−エチルブチレート、１，３−プロピレングリコールジ−２−エチルブチレート、１，４−ブチレングリコールジ−２−エチルブチレート、ジエチレングリコールジ−２−エチルブチレート、ジエチレングリコールジ−２−エチルヘキサノエート、ジプロピレングリコールジ−２−エチルブチレート、トリエチレングリコールジ−２−エチルペンタノエート、テトラエチレングリコールジ−２−エチルブチレート、ジエチレングリコールジカプリエート、アジピン酸ジヘキシル、アジピン酸ジオクチル、アジピン酸ヘキシルシクロヘキシル、アジピン酸ヘプチルとアジピン酸ノニルとの混合物、アジピン酸ジイソノニル、アジピン酸ジイソデシル、アジピン酸ヘプチルノニル、セバシン酸ジブチル、油変性セバシン酸アルキド、及びリン酸エステルとアジピン酸エステルとの混合物等が挙げられる。これら以外の有機エステル可塑剤を用いてもよい。
【００７０】
上記有機リン酸可塑剤としては、特に限定されず、例えば、トリブトキシエチルホスフェート、イソデシルフェニルホスフェート及びトリイソプロピルホスフェート等が挙げられる。
【００７１】
上記可塑剤は、トリエチレングリコールジ−２−エチルヘキサノエート（３ＧＯ）及びトリエチレングリコールジ−２−エチルブチレート（３ＧＨ）の内の少なくとも一種であることが好ましく、トリエチレングリコールジ−２−エチルヘキサノエートであることがより好ましい。
【００７２】
遮熱層２及び第１，第２の紫外線遮蔽層３，４における上記可塑剤の含有量は特に限定されない。上記熱可塑性樹脂１００重量部に対して、上記可塑剤の含有量の好ましい下限は２５重量部、より好ましい下限は３０重量部、好ましい上限は６０重量部、より好ましい上限は５０重量部である。上記可塑剤の含有量が上記好ましい下限を満たすと、合わせガラスの耐貫通性をより一層高めることができる。上記可塑剤の含有量が上記好ましい上限を満たすと、中間膜１の透明性をより一層高めることができる。
【００７３】
遮熱層２における上記可塑剤の含有量と第１，第２の紫外線遮蔽層３，４における上記可塑剤の含有量は異なっていてもよい。例えば、遮熱層２及び第１，第２の紫外線遮蔽層３，４の内の少なくとも一層の上記可塑剤の含有量が、上記熱可塑性樹脂１００重量部に対して５５重量部以上である場合、合わせガラスの遮音性を高めることができる。
【００７４】
（紫外線遮蔽剤）
第１，第２の紫外線遮蔽層３，４は、紫外線遮蔽剤を含有する。紫外線遮蔽剤には、紫外線吸収剤が含まれる。紫外線遮蔽剤は、紫外線吸収剤であることが好ましい。
従来広く知られている一般的な紫外線遮蔽剤としては、例えば、金属系紫外線遮蔽剤、金属酸化物系紫外線遮蔽剤、ベンゾトリアゾール系紫外線遮蔽剤、ベンゾフェノン系紫外線遮蔽剤、トリアジン系紫外線遮蔽剤及びベンゾエート系紫外線遮蔽剤等が挙げられる。
【００７５】
上記金属系紫外線吸収剤としては、例えば、白金粒子、白金粒子の表面をシリカで被覆した粒子、パラジウム粒子及びパラジウム粒子の表面をシリカで被覆した粒子等が挙げられる。紫外線遮蔽剤は、遮熱粒子ではないことが好ましい。紫外線遮蔽剤は、ベンゾトリアゾール系紫外線遮蔽剤、ベンゾフェノン系紫外線遮蔽剤、トリアジン系紫外線遮蔽剤又はベンゾエート系紫外線遮蔽剤であることが好ましく、ベンゾトリアゾール系紫外線吸収剤であることがより好ましい。
【００７６】
上記金属酸化物系紫外線吸収剤としては、例えば、酸化亜鉛、酸化チタン及び酸化セリウム等が挙げられる。さらに、上記金属酸化物系紫外線吸収剤として、表面が被覆されていてもよい。上記金属酸化物系紫外線吸収剤の表面の被覆材料としては、絶縁性金属酸化物、加水分解性有機ケイ素化合物及びシリコーン化合物等が挙げられる。
【００７７】
上記絶縁性金属酸化物としては、シリカ、アルミナ及びジルコニア等が挙げられる。上記絶縁性金属酸化物は、例えば５．０ｅＶ以上のバンドギャップエネルギーを有する。  上記ベンゾトリアゾール系紫外線吸収剤としては、例えば、２−（２’−ヒドロキシ−５’−メチルフェニル）ベンゾトリアゾール（ＢＡＳＦ社製「ＴｉｎｕｖｉｎＰ」）、２−（２’−ヒドロキシ−３’、５’−ジ−ｔ−ブチルフェニル）ベンゾトリアゾール（ＢＡＳＦ社製「Ｔｉｎｕｖｉｎ３２０」）、２−（２’−ヒドロキシ−３’−ｔ−ブチル−５−メチルフェニル）−５−クロロベンゾトリアゾール（ＢＡＳＦ社製「Ｔｉｎｕｖｉｎ３２６」）、及び２−（２’−ヒドロキシ−３’、５’−ジ−アミルフェニル）ベンゾトリアゾール（ＢＡＳＦ社製「Ｔｉｎｕｖｉｎ３２８」）等のベンゾトリアゾール系紫外線吸収剤が挙げられる。紫外線を吸収する性能に優れることから、上記紫外線遮蔽剤はハロゲン原子を含むベンゾトリアゾール系紫外線吸収剤であることが好ましく、塩素原子を含むベンゾトリアゾール系紫外線吸収剤であることがより好ましい。
【００７８】
上記ベンゾフェノン系紫外線吸収剤としては、例えば、オクタベンゾン（ＢＡＳＦ社製「Ｃｈｉｍａｓｓｏｒｂ８１」）等が挙げられる。
上記トリアジン系紫外線吸収剤としては、例えば、２−（４，６−ジフェニル−１，３，５−トリアジン−２−イル）−５−［（ヘキシル）オキシ］−フェノール（ＢＡＳＦ社製、「Ｔｉｎｕｖｉｎ１５７７ＦＦ」）等が挙げられる。
【００７９】
上記ベンゾエート系紫外線吸収剤としては、例えば、２，４−ジ−ｔｅｒｔ−ブチルフェニル−３，５−ジ−ｔｅｒｔ−ブチル−４−ヒドロキシベンゾエート（ＢＡＳＦ社製、「ｔｉｎｕｖｉｎ１２０」）等が挙げられる。
【００８０】
第１，第２の紫外線遮蔽層３，４に含まれている紫外線遮蔽剤は、第１，第２の紫外線遮蔽層３，４又は中間膜１の紫外線透過率が好適な範囲内であるように、適宜の紫外線遮蔽剤が選択される。第１，第２の紫外線遮蔽層３，４に含まれている紫外線遮蔽剤は、第１，第２の紫外線遮蔽層３，４又は中間膜１の波長３６０〜４００ｎｍでの紫外線透過率、波長３６０〜３９０ｎｍでの紫外線透過率、又は波長３８０〜３９０ｎｍでの紫外線透過率が上述した値以下になるように、適宜の紫外線遮蔽剤が選択されて用いられることが好ましい。
【００８１】
遮熱層２は、紫外線遮蔽剤３を含有していてもよく、含有していなくてもよい。中間膜１の波長３６０〜４００ｎｍでの紫外線透過率、波長３６０〜３９０ｎｍでの紫外線透過率、又は波長３８０〜３９０ｎｍでの紫外線透過率をより一層低くする観点からは、遮熱層２は、紫外線遮蔽剤を含有することが好ましい。
【００８２】
第１，第２の紫外線遮蔽層３，４又は中間膜１の紫外線透過率をより一層低くする観点からは、紫外線遮蔽剤は、２−（２’−ヒドロキシ−３’−ｔ−ブチル−５−メチルフェニル）−５−クロロベンゾトリアゾール（ＢＡＳＦ社製「Ｔｉｎｕｖｉｎ３２６」）、又は２−（２’−ヒドロキシ−３’，５’−ジ−アミルフェニル）ベンゾトリアゾール（ＢＡＳＦ社製「Ｔｉｎｕｖｉｎ３２８」）であることが好ましく、２−（２’−ヒドロキシ−３’−ｔ−ブチル−５−メチルフェニル）−５−クロロベンゾトリアゾールであることがより好ましい。
【００８３】
遮熱層２及び第１，第２の紫外線遮蔽層３，４における紫外線遮蔽剤の含有量は特に限定されない。初期及び経時後の遮熱性をより一層高める観点からは、上記熱可塑性樹脂１００重量部に対して、紫外線遮蔽剤の含有量の好ましい下限は０．３重量部、より好ましい下限は０．４重量部、さらに好ましい下限は０．５重量部、好ましい上限は３重量部、より好ましい上限は２．５重量部、さらに好ましい上限は２重量部である。
【００８４】
初期及び経時後の遮熱性をより一層高める観点からは、紫外線遮蔽層１００重量％中、紫外線遮蔽剤の含有量は、好ましくは０．１重量％以上、より好ましくは０．２重量％以上、さらに好ましくは０．３重量％以上、特に好ましくは０．５重量％以上、好ましくは２．５重量％以下、より好ましくは２重量％以下、さらに好ましくは１重量％以下、特に好ましくは０．８重量％以下である。特に、紫外線遮蔽層１００重量％中、紫外線遮蔽剤の含有量が０．２重量％以上であることにより、合わせガラスの経時後の遮熱性の低下を顕著に抑制できる。
【００８５】
初期及び経時後の遮熱性をより一層高める観点からは、遮熱層１００重量％中、紫外線遮蔽剤の含有量は、好ましくは０．１重量％以上、より好ましくは０．２重量％以上、さらに好ましくは０．３重量％以上、特に好ましくは０．５重量％以上、好ましくは２．５重量％以下、より好ましくは２重量％以下、さらに好ましくは１重量％以下、特に好ましくは０．８重量％以下である。特に、遮熱層１００重量％中、紫外線遮蔽剤の含有量が０．３重量％以上であることにより、合わせガラスの経時後の遮熱性の低下を顕著に抑制できる。
【００８６】
（遮熱粒子）
遮熱層２は、遮熱粒子を含有する。第１，第２の紫外線遮蔽層３，４は、遮熱粒子を含有していてもよく、含有していなくてもよい。合わせガラスの遮熱性をより一層高める観点からは、第１，第２の紫外線遮蔽層３，４はそれぞれ、遮熱粒子を含有することが好ましい。
【００８７】
上記遮熱粒子は、金属の酸化物により形成された粒子であることが好ましい。遮熱粒子は１種のみが用いられてもよく、２種以上が併用されてもよい。
可視光よりも長い波長７８０ｎｍ以上の赤外線は、紫外線と比較して、エネルギー量が小さい。しかしながら、赤外線は熱的作用が大きく、赤外線が物質にいったん吸収されると熱として放出される。このため、赤外線は一般に熱線と呼ばれている。上記遮熱粒子の使用により、赤外線（熱線）を効果的に遮断できる。なお、遮熱粒子とは、赤外線を吸収することが出来る粒子を意味する。
【００８８】
上記遮熱粒子の具体例としては、アルミニウムドープ酸化錫粒子、インジウムドープ酸化錫粒子、アンチモンドープ酸化錫粒子（ＡＴＯ粒子）、ガリウムドープ酸化亜鉛粒子（ＧＺＯ粒子）、インジウムドープ酸化亜鉛粒子（ＩＺＯ粒子）、アルミニウムドープ酸化亜鉛粒子（ＡＺＯ粒子）、ニオブドープ酸化チタン粒子、ナトリウムドープ酸化タングステン粒子、セシウムドープ酸化タングステン粒子、タリウムドープ酸化タングステン粒子、ルビジウムドープ酸化タングステン粒子、錫ドープ酸化インジウム粒子（ＩＴＯ粒子）、錫ドープ酸化亜鉛粒子、または、珪素ドープ酸化亜鉛粒子等の金属酸化物粒子や、六ホウ化ランタン（ＬａＢ６）粒子等が挙げられる。これら以外の遮熱粒子を用いてもよい。なかでも、熱線の遮蔽機能が高いため、遮熱粒子は金属酸化物粒子であることが好ましく、ＡＴＯ粒子、ＧＺＯ粒子、ＩＺＯ粒子、ＩＴＯ粒子、セシウムドープ酸化タングステン粒子であることがより好ましく、ＩＴＯ粒子がさらに好ましい。
【００８９】
特に、熱線の遮蔽機能が高く、かつ入手が容易であるので、錫ドープ酸化インジウム粒子（ＩＴＯ粒子）が好ましい。
上記遮熱粒子の平均粒子径の好ましい下限は０．０１μｍ、より好ましい下限は０．０２μｍ、好ましい上限は０．１μｍ、より好ましい上限は０．０５μｍである。平均粒子径が上記好ましい下限を満たすと、熱線の遮蔽性を充分に高めることができる。平均粒子径が上記好ましい上限を満たすと、遮熱粒子の分散性を高めることができる。
【００９０】
上記「平均粒子径」は、体積平均粒子径を示す。平均粒子径は、粒度分布測定装置（日機装社製「ＵＰＡ−ＥＸ１５０」）等を用いて測定できる。
遮熱層２及び第１，第２の紫外線遮蔽層３，４における上記遮熱粒子の含有量は特に限定されない。上記熱可塑性樹脂１００重量部に対して、上記遮熱粒子の含有量の好ましい下限は０．０１重量部、より好ましい下限は０．１重量部、好ましい上限は３重量部、より好ましい上限は２重量部である。遮熱層２及び第１，第２の紫外線遮蔽層３，４における遮熱粒子の含有量が上記好ましい範囲内であると、遮熱性を充分に高めることができ、日射透過率（Ｔｓ２５００）を充分に低くすることができ、上記Ｔｔｓを充分に低くすることができ、かつ上記可視光線透過率を充分に高くすることができる。例えば、上記Ｔｔｓを５０％以下にすることができ、かつ上記可視光線透過率を７０％以上にすることができる。
【００９１】
遮熱層２及び第１，第２の紫外線遮蔽層３，４における上記遮熱粒子の含有量は特に限定されない。遮熱層及び第１，第２の紫外線遮蔽層１００重量％中、遮熱粒子の含有量は、好ましくは０．０１重量％以上、より好ましくは０．１重量％以上、さらに好ましくは１重量％以上、特に好ましくは１．５重量％以上、好ましくは６重量％以下、より好ましくは５．５重量％以下、さらに好ましくは４重量％以下、特に好ましくは３．５重量％以下、最も好ましくは３．０重量％以下である。遮熱層２及び第１，第２の紫外線遮蔽層３，４における遮熱粒子の含有量が上記好ましい範囲内であると、遮熱性を充分に高めることができ、日射透過率（Ｔｓ２５００）を充分に低くすることができ、上記Ｔｔｓを充分に低くすることができ、かつ上記可視光線透過率を充分に高くすることができる。例えば、本発明の合わせガラス用中間膜を備える合わせガラスの可視光線透過率を７０％以上にすることができる。
【００９２】
（成分Ｘ）
遮熱層２は、上記成分Ｘを含有する。上記成分Ｘは、フタロシアニン化合物、ナフタロシアニン化合物及びアントラシアニン化合物の内の少なくとも一種の成分である。
上記成分Ｘは特に限定されない。上記成分Ｘとして、従来公知のフタロシアニン化合物、ナフタロシアニン化合物及びアントラシアニン化合物を用いることができる。上記成分Ｘは、１種のみが用いられてもよく、２種以上が併用されてもよい。
【００９３】
上記遮熱粒子と成分Ｘとの併用により、赤外線（熱線）を充分に遮断できる。上記金属酸化物粒子と成分Ｘとの併用により、赤外線をより一層効果的に遮断できる。上記ＩＴＯ粒子と成分Ｘとの併用により、赤外線を更に一層効果的に遮断できる。
【００９４】
上記成分Ｘとしては、フタロシアニン、フタロシアニンの誘導体、ナフタロシアニン、ナフタロシアニンの誘導体、アントラシアニン及びアントラシアニンの誘導体等が挙げられる。上記フタロシアニン化合物及び上記フタロシアニンの誘導体はそれぞれ、フタロシアニン骨格を有することが好ましい。上記ナフタロシアニン化合物及び上記ナフタロシアニンの誘導体はそれぞれ、ナフタロシアニン骨格を有することが好ましい。上記アントラシアニン化合物及び上記アントラシアニンの誘導体はそれぞれ、アントラシアニン骨格を有することが好ましい。
【００９５】
中間膜及び合わせガラスの遮熱性をより一層高くし、日射透過率（Ｔｓ２５００）を充分に低くし、上記Ｔｔｓを充分に低くし、かつ上記可視光線透過率を充分に高くする観点からは、上記成分Ｘは、フタロシアニン、フタロシアニンの誘導体、ナフタロシアニン及びナフタロシアニンの誘導体からなる群から選択される少なくとも一種であることが好ましい。
【００９６】
遮熱性を効果的に高め、かつ長期間にわたり可視光線透過率をより一層高いレベルで維持する観点からは、上記成分Ｘはバナジウム原子又は銅原子を含有することが好ましく、バナジウム原子を含有することがより好ましい。上記成分Ｘは、バナジウム原子又は銅原子を含有するフタロシアニンの誘導体、バナジウム原子又は銅原子を含有するナフタロシアニンの誘導体の内の少なくとも一種であることが好ましい。中間膜及び合わせガラスの遮熱性をさらに一層高くする観点からは、上記成分Ｘは、バナジウム原子を含有する構造を有することが好ましい。
【００９７】
遮熱層２及び第１，第２の紫外線遮蔽層３，４における成分Ｘの含有量は特に限定されない。上記熱可塑性樹脂１００重量部に対して、成分Ｘの含有量の好ましい下限は０．０００５重量部、より好ましい下限は０．００３重量部、好ましい上限は０．１重量部、より好ましい上限は０．０５重量部である。遮熱層２における成分Ｘの含有量が上記好ましい範囲内であると、遮熱性を充分に高めることができ、日射透過率（Ｔｓ２５００）を充分に低くすることができ、上記Ｔｔｓを充分に低くすることができ、かつ上記可視光線透過率を充分に高くすることができる。例えば、上記Ｔｔｓを５０％以下にすることができ、かつ上記可視光線透過率を７０％以上にすることができる。
【００９８】
また、遮熱層及び第１，第２の紫外線遮蔽層１００重量％中、成分Ｘの含有量は、好ましくは０．００１重量％以上、より好ましくは０．００５重量％以上、さらに好ましくは０．０５重量％以上、特に好ましくは０．１重量％以上、好ましくは０．２重量％以下、より好ましくは０．１８重量％以下、さらに好ましくは０．１６重量％以下、特に好ましくは０．１５重量％以下である。第１の遮熱層における成分Ｘの含有量が上記下限以上及び上記上限以下であると、遮熱性を充分に高めることができ、日射透過率（Ｔｓ２５００）を充分に低くすることができ、上記Ｔｔｓを充分に低くすることができ、かつ上記可視光線透過率を充分に高くすることができる。例えば、可視光線透過率を７０％以上にすることができる。
【００９９】
（他の成分）
遮熱層２及び第１，第２の紫外線遮蔽層３，４はそれぞれ、必要に応じて、酸化防止剤、光安定剤、難燃剤、帯電防止剤、顔料、染料、接着力調整剤、耐湿剤、蛍光増白剤及び赤外線吸収剤等の添加剤を含有していてもよい。これらの添加剤は、１種のみが用いられてもよく、２種以上が併用されてもよい。
【０１００】
（合わせガラス）
本発明に係る合わせガラス用中間膜は、合わせガラスを得るために用いられる。
図２に、図１に示す中間膜１を用いた合わせガラスの一例を示す。
【０１０１】
図２に示す合わせガラス１１は、中間膜１と、第１，第２の合わせガラス構成部材１２，１３とを備える。中間膜１は、合わせガラス用中間膜である。中間膜１は、第１，第２の合わせガラス構成部材１２，１３の間に挟み込まれている。従って、合わせガラス１１は、第１の合わせガラス構成部材１２と、中間膜１と、第２の合わせガラス構成部材１３とがこの順で積層されて構成されている。第１の合わせガラス構成部材１２は、第１の紫外線遮蔽層３の外側の表面３ａに積層されている。第２の合わせガラス構成部材１３は、第２の紫外線遮蔽層４の外側の表面４ａに積層されている。
【０１０２】
第１，第２の合わせガラス構成部材１２，１３としては、ガラス板及びＰＥＴ（ポリエチレンテレフタレート）フィルム等が挙げられる。合わせガラス１１には、２枚のガラス板の間に中間膜が挟み込まれている合わせガラスだけでなく、ガラス板とＰＥＴフィルム等との間に中間膜が挟み込まれている合わせガラスも含まれる。合わせガラス１１は、ガラス板含有積層体であり、少なくとも１枚のガラス板が用いられていることが好ましい。
【０１０３】
上記ガラス板としては、無機ガラス及び有機ガラスが挙げられる。上記無機ガラスとしては、フロート板ガラス、熱線吸収板ガラス、熱線反射板ガラス、磨き板ガラス、型板ガラス、網入り板ガラス、線入り板ガラス及びグリーンガラス等が挙げられる。遮熱性が高いことから、上記無機ガラスは熱線吸収板ガラスであることが好ましい。なお、熱線吸収板ガラスに関しては、ＪＩＳ  Ｒ３２０８に規定されている。上記有機ガラスは、無機ガラスに代用される合成樹脂ガラスである。上記有機ガラスとしては、ポリカーボネート板及びポリ（メタ）アクリル樹脂板等が挙げられる。上記ポリ（メタ）アクリル樹脂板としては、ポリメチル（メタ）アクリレート板等が挙げられる。
【０１０４】
第１，第２の合わせガラス構成部材１２，１３の厚みは、好ましくは１ｍｍ以上、好ましくは５ｍｍ以下、より好ましくは３ｍｍ以下である。また、合わせガラス構成部材１２，１３がガラス板である場合に、該ガラス板の厚みは、好ましくは１ｍｍ以上、好ましくは５ｍｍ以下、より好ましくは３ｍｍ以下である。合わせガラス構成部材１２，１３がＰＥＴフィルムである場合に、該ＰＥＴフィルムの厚みは、０．０３〜０．５ｍｍの範囲内であることが好ましい。
【０１０５】
合わせガラス１の製造方法は特に限定されない。例えば、第１，第２の合わせガラス構成部材１２，１３の間に、中間膜１を挟んで、押圧ロールに通したり、又はゴムバックに入れて減圧吸引したりして、第１，第２の合わせガラス構成部材１２，１３と中間膜１との間に残留する空気を脱気する。その後、約７０〜１１０℃で予備接着して積層体を得る。次に、積層体をオートクレーブに入れたり、又はプレスしたりして、約１２０〜１５０℃及び１〜１．５ＭＰａの圧力で圧着する。このようにして、合わせガラス１１を得ることができる。
【０１０６】
合わせガラス１１は、自動車、鉄道車両、航空機、船舶及び建築物等に使用できる。合わせガラス１１は、自動車のフロントガラス、サイドガラス、リアガラス又はルーフガラス等に使用できる。合わせガラス１１は、これらの用途以外にも使用できる。遮熱性が高く、日射透過率（Ｔｓ２５００）が低く、上記Ｔｔｓが低くかつ上記可視光線透過率が高いので、合わせガラス１１は、自動車に好適に用いられる。
【０１０７】
遮熱性により一層優れた合わせガラスを得る観点からは、合わせガラス１１の上記Ｔｔｓは、５３％以下であることが好ましく、５０％以下であることが好ましく、４０％以下であることが好ましい。
【０１０８】
透明性により一層優れた合わせガラスを得る観点からは、合わせガラス１１の上記可視光線透過率は、好ましくは６５％以上、より好ましくは７０％以上である。合わせガラスの可視光線透過率は、ＪＩＳ  Ｒ３２１１（１９９８）に準拠して測定できる。本発明の合わせガラス用中間膜を、ＪＩＳ  Ｒ３２０２に準拠した、厚さ２ｍｍの２枚のフロートガラスの間に挟み込むことにより得られた合わせガラスの可視光線透過率は７０％以上であることが好ましい。
【０１０９】
合わせガラスの日射透過率（Ｔｓ２５００）は、好ましくは６５％以下、より好ましくは５０％以下である。合わせガラスの日射透過率は、ＪＩＳ  Ｒ  ３１０６（１９９８）に準拠して測定できる。本発明の合わせガラス用中間膜を、ＪＩＳ  Ｒ３２０２に準拠した、厚さ２ｍｍの２枚のフロートガラスの間に挟み込むことにより得られた合わせガラスの日射透過率は６５％以下であることが好ましく、６０％以下であることがより好ましく、５０％以下であることがさらに好ましい。
【０１１０】
合わせガラスのヘーズ値は、好ましくは２％以下、より好ましくは１％以下、更に好ましくは０．５％以下、特に好ましくは０．４％以下である。本発明に係る合わせガラス用中間膜は、遮熱層と紫外線遮蔽層とを備えるので、合わせガラスのヘーズ値を低くすることができる。合わせガラスのヘーズ値は、ＪＩＳ  Ｋ６７１４に準拠して測定できる。
【０１１１】
以下、実施例を掲げて本発明を更に詳しく説明する。本発明は以下の実施例のみに限定されない。
実施例及び比較例では、以下の材料を用いた。
【０１１２】
熱可塑性樹脂：
ＰＶＢ１（ｎ−ブチルアルデヒドによりアセタール化されているポリビニルブチラール樹脂、平均重合度２３００、水酸基の含有率２２モル％、アセチル化度１２モル％、ブチラール化度６６モル％）
【０１１３】
ＰＶＢ２（ｎ−ブチルアルデヒドによりアセタール化されているポリビニルブチラール樹脂、平均重合度１７００、水酸基の含有率３０．５モル％、アセチル化度１モル％、ブチラール化度６８．５モル％）
【０１１４】
可塑剤：
３ＧＯ（トリエチレングリコールジ−２−エチルヘキサノエート）
【０１１５】
遮熱粒子：
ＩＴＯ（ＩＴＯ粒子、三菱マテリアル社製）
ＡＴＯ（ＡＴＯ粒子、石原産業社製「ＳＮ−１００Ｐ」、ＢＥＴ値  ７０ｍ２／ｇ）
ＧＺＯ（ＧＺＯ粒子、堺化学社製  「ＦＩＮＥＸ−５０」、ＢＥＴ値  ５０ｍ２／ｇ）
【０１１６】
成分Ｘ：
ＩＲ−９０６（バナジウム原子に酸素原子を含有するバナジルフタロシアニン化合物、日本触媒社製「イーエクスカラー９０６」）
ＩＲ−９１５（バナジウム原子を含有するバナジルフタロシアニン化合物、日本触媒社製「イーエクスカラー９１５」）
ＩＲＳＯＲＢ２０３（銅ナフタロシアニン化合物、富士フイルム社製）
【０１１７】
紫外線遮蔽剤：
Ｔｉｎｕｖｉｎ３２６（２−（２’−ヒドロキシ−３’−ｔ−ブチル−５−メチルフェニル）−５−クロロベンゾトリアゾール、ＢＡＳＦ社製「Ｔｉｎｕｖｉｎ３２６」）
【０１１８】
（実施例１）
（１）遮熱層の作製
トリエチレングリコールジ−２−エチルヘキサノエート（３ＧＯ）６０重量部と、Ｔｉｎｕｖｉｎ３２６を得られる遮熱層１００重量％中で０．６２５重量％となる量と、ＩＴＯを得られる遮熱層１００重量％中で１．５２重量％となる量と、ＩＲ−９０６を得られる遮熱層１００重量％中で０．１２２重量％となる量とを混合し、さらに、分散剤であるリン酸エステル化合物を添加した後、水平型のマイクロビーズミルにて混合し、分散液を得た。分散液中のＩＴＯ粒子の体積平均粒径は３５ｎｍであった。なお、リン酸エステル化合物の含有量は遮熱粒子の含有量の１／１０となるように調整した。
ポリビニルブチラール樹脂（ＰＶＢ１）１００重量部に対し、得られた分散液全量を添加し、ミキシングロールで充分に混練し、第１の組成物を得た。
【０１１９】
（２）紫外線遮蔽層の作製
トリエチレングリコールジ−２−エチルヘキサノエート（３ＧＯ）４０重量部と、Ｔｉｎｕｖｉｎ３２６を得られる紫外線遮蔽層１００重量％中で０．５７１重量％となる量とを、水平型のマイクロビーズミルにて混合し、分散液を得た。
ポリビニルブチラール樹脂（ＰＶＢ２）１００重量部に対し、得られた分散液全量を添加し、ミキシングロールで充分に混練し、第２の組成物を得た。
【０１２０】
（３）合わせガラス用中間膜の作製
得られた第１の組成物及び第２の組成物を押出機を用いて共押出することにより、紫外線遮蔽層／遮熱層／紫外線遮蔽層の３層の積層構造を有する積層体を得た。なお、紫外線遮蔽層の厚みは３３０μｍ、遮熱層の厚みは１００μｍであり、厚み７６０μｍの３層構造を有する中間膜を得た。
【０１２１】
（４）合わせガラスの作製
得られた中間膜を、縦３０ｃｍ×横３０ｃｍの大きさに切断した。次に、ＪＩＳ  Ｒ３２０２に準拠した２枚のフロートガラス（縦３０ｃｍ×横３０ｃｍ×厚み２ｍｍ）を用意した。この２枚のフロートガラスの間に、得られた中間膜を挟み込み、真空ラミネーターにて９０℃で３０分間保持し、真空プレスし、積層体を得た。積層体において、ガラス板からはみ出た中間膜部分を切り落とし、合わせガラスを得た。
【０１２２】
（実施例２〜１０）
熱可塑性樹脂、可塑剤、遮熱粒子、成分Ｘ及び紫外線遮蔽剤の種類及び含有量を下記の表１に示すように変更したこと以外は実施例１と同様にして、遮熱層及び紫外線遮蔽層を作製した。得られた遮熱層と紫外線遮蔽層とを用いて、実施例１と同様にして、３層構造を有する中間膜を備えた合わせガラスを作製した。なお、実施例２〜１０でも、遮熱層を作製する際に、リン酸エステルの含有量は遮熱粒子の１／１０となるように調整した。
【０１２３】
（実施例１１）
（１）遮熱層の作製
トリエチレングリコールジ−２−エチルヘキサノエート（３ＧＯ）４０重量部と、Ｔｉｎｕｖｉｎ３２６を得られる遮熱層１００重量％中で０．５７１重量％となる量と、ＩＴＯを得られる遮熱層１００重量％中で３．０４重量％となる量と、ＩＲ−９１５を得られる遮熱層１００重量％中で０．１２９重量％となる量とを混合し、さらに、分散剤であるリン酸エステル化合物を添加した後、水平型のマイクロビーズミルにて混合し、分散液を得た。分散液中のＩＴＯ粒子の体積平均粒径は３５ｎｍであった。なお、リン酸エステル化合物の含有量は遮熱粒子の含有量の１／１０となるように調整した。
【０１２４】
ポリビニルブチラール樹脂（ＰＶＢ２）１００重量部に対し、得られた分散液全量を添加し、ミキシングロールで充分に混練し、第１の組成物を得た。
【０１２５】
（２）紫外線遮蔽層の作製
トリエチレングリコールジ−２−エチルヘキサノエート（３ＧＯ）４０重量部と、Ｔｉｎｕｖｉｎ３２６を得られる紫外線遮蔽層１００重量％中で０．７１４重量％となる量とを、水平型のマイクロビーズミルにて混合し、分散液を得た。
ポリビニルブチラール樹脂（ＰＶＢ２）１００重量部に対し、得られた分散液全量を添加し、ミキシングロールで充分に混練し、第２の組成物を得た。
【０１２６】
（３）合わせガラス用中間膜の作製
得られた第１の組成物及び第２の組成物とを押出機を用いて共押出することにより、紫外線遮蔽層／遮熱層の２層の積層構造を有する積層体を得た。なお、紫外線遮蔽層の厚みは６６０μｍ、遮熱層の厚みは１００μｍであり、厚み７６０μｍの２層構造を有する中間膜を得た。
【０１２７】
（４）合わせガラスの作製
得られた中間膜を用いたこと以外は実施例１と同様にして、合わせガラスを得た。
【０１２８】
（実施例１２）
遮熱層及び紫外線遮蔽層の各厚みを下記の表１に示すように変更したこと以外は実施例１１と同様にして、遮熱層及び紫外線遮蔽層を作製した。なお、実施例１２でも、遮熱層を作製する際に、リン酸エステルの含有量は遮熱粒子の１／１０となるように調整した。
得られた遮熱層及び紫外線遮蔽層を用いたこと以外は、実施例１１と同様にして、２層構造を有する中間膜及び合わせガラスを得た。
【０１２９】
（参考例１）
トリエチレングリコールジ−２−エチルヘキサノエート（３ＧＯ）４０重量部と、ＩＴＯを得られる中間膜１００重量％中で０．２０重量％となる量と、Ｔｉｎｕｖｉｎ３２６を得られる中間膜１００重量％中で０．６２５重量％となる量と、ＩＲ−９０６を得られる中間膜１００重量％中で０．０１６重量％となる量とを混合し、さらに、分散剤であるリン酸エステル化合物を添加した後、水平型のマイクロビーズミルにて混合し、分散液を得た。なお、リン酸エステル化合物の含有量は遮熱粒子の含有量の１／１０となるように調整した。
【０１３０】
ポリビニルブチラール樹脂（ＰＶＢ２）１００重量部に対し、得られた分散液全量を添加し、ミキシングロールで充分に混練し、組成物を得た。
得られた組成物を押出することにより、厚み７６０μｍの単層の中間膜を得た。
得られた中間膜を用いて、実施例１と同様にして、単層の中間膜を備えた合わせガラスを得た。
【０１３１】
（参考例２〜４、比較例１〜７及び参考例５）
熱可塑性樹脂、可塑剤、遮熱粒子、紫外線遮蔽剤及び成分Ｘの種類及び含有量を下記の表２に示すように変更したこと以外は参考例１と同様にして、中間膜を作製した。この中間膜を用いて、参考例１と同様にして、単層の中間膜を備えた合わせガラスを作製した。
なお、参考例２〜４、比較例６〜７及び参考例５でも、リン酸エステル化合物の含有量は遮熱粒子の含有量の１／１０となるように調整した。比較例１〜５では、リン酸エステル化合物を用いなかった。
【０１３２】
なお、参考例１〜５では、遮熱粒子と成分Ｘとが同じ層（中間膜）に含まれている。比較例１〜４では、遮熱粒子を配合せず、かつ成分Ｘを配合した。比較例５では、遮熱粒子及び成分Ｘをいずれも配合しなかった。比較例６〜７では、遮熱粒子を配合し、かつ成分Ｘを配合しなかった。
【０１３３】
（評価）
（１）紫外線透過率（３６０〜４００ｎｍ）、（３６０〜３９０ｎｍ）及び（３８０〜３９０ｎｍ）の測定
実施例の中間膜を得るために用いた紫外線遮蔽層（１層）を作製した。また、実施例及び比較例の中間膜を用意した。分光光度計（日立ハイテク社製「Ｕ−４１００」）を用いて、ＪＩＳ  Ｒ３２１１（１９９８）に準拠して、紫外線遮蔽層及び中間膜の波長３６０〜４００ｎｍにおける上記紫外線透過率、波長３６０〜３９０ｎｍにおける上記紫外線透過率及び波長３８０〜３９０ｎｍにおける上記紫外線透過率を測定した。
【０１３４】
（２）可視光線透過率（Ａ光Ｙ値、初期Ａ−Ｙ（３８０〜７８０ｎｍ））の測定
分光光度計（日立ハイテク社製「Ｕ−４１００」）を用いて、ＪＩＳ  Ｒ３２１１（１９９８）に準拠して、得られた合わせガラスの波長３８０〜７８０ｎｍにおける上記可視光線透過率を測定した。
【０１３５】
（３）日射透過率（初期Ｔｓ２５００（３００〜２５００ｎｍ））の測定
分光光度計（日立ハイテク社製「Ｕ−４１００」）を用いて、ＪＩＳ  Ｒ３１０６（１９９８）に準拠して、得られた合わせガラスの波長３００〜２５００ｎｍでの日射透過率Ｔｓ（Ｔｓ２５００）を求めた。
【０１３６】
（４）光線透過率（初期Ｔ８５０（８５０ｎｍ）、初期Ｔ９００（９００ｎｍ）及び初期Ｔ９５０（ｎｍ））の測定
分光光度計（日立ハイテク社製「Ｕ−４１００」）を用いて、ＪＩＳ  Ｒ  ３１０６（１９９８）に準拠した方法により、得られた合わせガラスの波長８５０ｎｍ、９００ｎｍ及び９５０ｎｍでの光線透過率（Ｔ８５０（８５０ｎｍ）、Ｔ９００（９００ｎｍ）及びＴ９５０（９５０ｎｍ））を測定した。
【０１３７】
（５）黄色度（Ｃ光ＹＩ：イエローインデックス）の測定
分光光度計（日立ハイテク社製「Ｕ−４１００」）を用いて、ＪＩＳ  Ｋ７１０５に準拠して、得られた合わせガラスの透過法による黄色度（イエローインデックス）を測定した。
【０１３８】
（６）へーズ値の測定
ヘーズメーター（東京電色社製「ＴＣ−ＨＩＩＩＤＰＫ」）を用いて、ＪＩＳ  Ｋ６７１４に準拠して、得られた合わせガラスのヘーズ値を測定した。
【０１３９】
（７）長期安定性（耐光性）
紫外線照射装置（スガ試験機社製「ＨＬＧ−２Ｓ」）等を用いて、ＪＩＳ  Ｒ３２０５に準拠して、紫外線（石英ガラス水銀灯（７５０Ｗ））を、合わせガラスに５００時間及び１０００時間照射した。５００時間照射後及び１０００時間照射後の合わせガラスのＡ−Ｙ、Ｔｓ２５００、Ｔ８５０、Ｔ９００、Ｔ９５０及びＣ光ＹＩを上記の方法により測定した。なお、実施例１１〜１２では、紫外線を第１の紫外線遮蔽層側から照射した。
【０１４０】
得られた測定値から、ΔＡ−Ｙ（（紫外線の照射後のＡ−Ｙ）−（初期のＡ−Ｙ））、ΔＴｓ２５００（紫外線の照射後のＴｓ２５００−初期のＴｓ２５００）、ΔＴ８５０（紫外線の照射後のＴ８５０−初期のＴ８５０）、ΔＴ９００（紫外線の照射後のＴ９００−初期のＴ９００）、ΔＴ９５０（紫外線の照射後のＴ９５０−初期のＴ９５０）及びＣ光ΔＹＩ（紫外線の照射後のＣ光ＹＩ−初期のＣ光ＹＩ）を求めた。
【０１４１】
中間膜の組成を下記の表１〜２に示し、評価結果を下記の表３〜５に示す。表１〜２における可塑剤の配合量は、熱可塑性樹脂１００重量部に対する可塑剤の含有量（重量部）を示す。表１における遮熱粒子、成分Ｘ及び紫外線遮蔽剤の配合量は、遮熱層又は紫外線遮蔽層１００重量％中の遮熱粒子、成分Ｘ及び紫外線遮蔽剤の含有量（重量％）を示す。表２における遮熱粒子、紫外線遮蔽剤及び成分Ｘの配合量は、中間膜１００重量％中の遮熱粒子、紫外線遮蔽剤及び成分Ｘの含有量を示す。また、下記の表１〜２では、リン酸エステル化合物の含有量の記載は省略した。
【０１４２】
【表１】
0005976143.tif 000002
【０１４３】
【表２】
0005976143.tif 000003
【０１４４】
【表３】
0005976143.tif 000004
【０１４５】
【表４】
0005976143.tif 000005
【０１４６】
【表５】
0005976143.tif 000006
【０１４７】
なお、参考例１〜５の合わせガラス用中間膜では、初期の遮熱性は十分に高かった。
【符号の説明】
【０１４８】
１…合わせガラス用中間膜
２…遮熱層
２ａ…第１の表面
２ｂ…第２の表面
３…第１の紫外線遮蔽層
３ａ…外側の表面
４…第２の紫外線遮蔽層
４ａ…外側の表面
５…遮熱粒子
１１…合わせガラス
１２…第１の合わせガラス構成部材
１３…第２の合わせガラス構成部材
【図１】
0005976143.tif 000007
【図２】
0005976143.tif 000008